(57)【要約】  本発明はヒドロゲル前駆体調合物、その製造プロセス、および当該調合物を含むキット、および当該調合物を用いたヒドロゲルの製造方法に関する。前駆体調合物は、少なくとも１つの構造化合物、好ましくはビニルスルホン（アクリル化分岐状）ポリ（エチレングリコール）と、少なくとも１つのリンカー化合物、好ましくは２つのシステインを有するペプチドとを含み、当該構造化合物と当該リンカー化合物は、求核剤と共役不飽和結合または共役不飽和基との選択的反応によって重合可能である。前駆体調合物は粉末状である。
2013531691.tif 000002
【特許請求の範囲】
【請求項１】
少なくとも１つの構造化合物および少なくとも１つのリンカー化合物を備えるヒドロゲル前駆体調合物であって、前記構造化合物および前記リンカー化合物は、求核剤と共役不飽和結合または共役不飽和基との選択的反応によって重合可能であり、ヒドロゲル前駆体調合物は未反応粉末の形態であることを特徴とする、ヒドロゲル前駆体調合物。
【請求項２】
調合物は、求核剤と共役不飽和結合または共役不飽和基との選択的反応によって構造化合物と二量体化可能な、好ましくはＲＧＤペプチド配列を含む少なくとも１つの生理活性化合物をさらに備えることを特徴とする、請求項１に記載のヒドロゲル前駆体調合物。
【請求項３】
構造化合物は、ビニルスルホン末端基を有する多分岐状ポリエチレングリコール、好ましくはＰＥＧ−トリ（ビニルスルホン）またはＰＥＧ−テトラ（ビニルスルホン）であることを特徴とする、請求項１または２に記載のヒドロゲル前駆体調合物。
【請求項４】
リンカーは、少なくとも２つの求核基、好ましくはチオール基を含むことを特徴とする、請求項１〜３のいずれかに記載のヒドロゲル前駆体調合物。
【請求項５】
リンカーは、好ましくはペプチドのＮ末端およびＣ末端の近傍に配置された少なくとも２つのシステインを含むペプチドであることを特徴とする、請求項１〜４のいずれかに記載のヒドロゲル前駆体調合物。
【請求項６】
構造化合物および／またはリンカー化合物は、選択的反応がｐＨ４．０以下で妨げられるように選択されることを特徴とする、請求項１〜５のいずれかに記載の前駆体調合物。
【請求項７】
反応速度は、ｐＨ７．０と比較してｐＨ７．５で少なくとも２倍速いことを特徴とする、請求項６に記載の前駆体調合物。
【請求項８】
特に請求項１〜７に記載の粉末状のヒドロゲル前駆体調合物を製造するためのプロセスであって、
少なくとも１つの構造化合物を含む第１の溶液Ａを提供するステップと、
少なくとも１つのリンカー化合物を含む第２の溶液Ｂを提供するステップと、
溶液ＡとＢを混合する（１）ステップと、
結果として得られる前駆体溶液を凍結乾燥する（７）ステップとを備え、
少なくとも１つの構造化合物と少なくとも１つのリンカー化合物は、求核剤と共役不飽和結合または共役不飽和基との選択的反応によって重合可能であり、溶液ＡおよびＢを、選択的反応を妨げる条件下で混合する（１）ことを特徴とする、プロセス。
【請求項９】
溶液を、ｐＨ４．０以下で、好ましくはｐＨ３．５で混合する（１）ことを特徴とする、請求項８に記載のプロセス。
【請求項１０】
溶液Ａは、５〜１０％ｗ／ｖ、好ましくは７．５％ｗ／ｖの少なくとも１つの構造化合物を含むことを特徴とする、請求項８または９に記載のプロセス。
【請求項１１】
溶液Ｂは、０．１〜２％ｗ／ｖ、好ましくは１％ｗ／ｖの少なくとも１つのリンカー化合物を含むことを特徴とする、請求項８〜１０のいずれかに記載のプロセス。
【請求項１２】
溶液ＡとＢを混合する（１）前に、求核剤と共役不飽和結合または共役不飽和基との選択的反応によって構造化合物と二量体化可能な少なくとも１つの生理活性化合物を含む溶液Ｃを溶液Ａに添加する（２）ことを特徴とする、請求項８〜１１のいずれかに記載のプロセス。
【請求項１３】
溶液Ｃは、０．１〜１０％ｗ／ｖの、好ましくは２％の少なくとも１つの活性化合物を含むことを特徴とする、請求項１２に記載のプロセス。
【請求項１４】
溶液Ａ、溶液Ｂおよび／または溶液Ｃは、蒸留水中の少なくとも１つの構造化合物、少なくとも１つのリンカー化合物または少なくとも１つの生理活性化合物の溶液であることを特徴とする、請求項８〜１３のいずれかに記載のプロセス。
【請求項１５】
化合物の濃度は、求核剤と共役不飽和結合または共役不飽和基のモル比が０．８：１〜１．３：１の範囲内にあるように選択されることを特徴とする、請求項８〜１４のいずれかに記載のプロセス。
【請求項１６】
前駆体溶液を、凍結乾燥ステップ（７）の前にろ過（５）、好ましくは無菌ろ過にかけることを特徴とする、請求項８〜１５のいずれかに記載のプロセス。
【請求項１７】
前駆体溶液を、好ましくは凍結乾燥ステップ（７）の前に無菌条件下で分注し（９）、容器に入れることを特徴とする、請求項８〜１６のいずれかに記載のプロセス。
【請求項１８】
容器に無菌窒素ガスを入れ、凍結乾燥ステップ（７）の直後にキャップで蓋をすることを特徴とする、請求項１７に記載のプロセス。
【請求項１９】
ヒドロゲルを製造するための、請求項１〜７のいずれかに記載のヒドロゲル前駆体調合物の使用。
【請求項２０】
請求項１〜７のいずれかに記載のヒドロゲル前駆体調合物を入れた少なくとも１つの容器と、反応緩衝剤を入れた容器とを備える、部品のキット。
【請求項２１】
反応緩衝液のｐＨは少なくとも７であり、好ましくは反応緩衝液のｐＨは７〜８であることを特徴とする、請求項２０に記載の部品のキット。
【請求項２２】
ヒドロゲルを製造する方法であって、
請求項１〜７に記載のヒドロゲル前駆体調合物を、少なくともｐＨ７の緩衝液中に再懸濁するステップと、
前駆体懸濁液に細胞培養懸濁液を任意に添加するステップと、
前駆体懸濁液で少なくとも１つのゲルをキャストするステップと、
少なくとも３０分間、好ましくは３７℃の恒温器内で、少なくとも１つのゲル前駆体を重合させるステップとを備える、方法。
【発明の詳細な説明】
【技術分野】
【０００１】
本発明はヒドロゲル前駆体調合物、その製造プロセス、および当該調合物を含むキット、および当該調合物を用いたヒドロゲルの製造方法に関する。
【背景技術】
【０００２】
三次元細胞培養スキャフォールドは、ディッシュを用いる従来の二次元細胞培養よりも綿密に生体を模倣する遺伝子発現および他の細胞活性のパターンを可能にすると認識されている。
【０００３】
これにより、細胞外マトリックスの多くの局面を模倣する、人工ＥＣＭ（ａＥＣＭ）としばしば称される新規のファミリーの合成高分子ヒドロゲルが開発されている。１つの大きな課題は、細胞または生体分子の存在下でマトリックスの架橋を可能にする化学作用を提供すること、および生体分子をマトリックス自体に安定して係留することである。
【０００４】
近年、細胞または生体分子の存在下でゲルの形成を可能にする、異なる機構が開発されている。たとえば、ペプチド（Estroff et al.: Water gelation by small organic molecules; Chem. Rev. 2004; 104(3); 1201-18）、またはウレイドピルミミジノン（Zhang S.: Fabrication of novel biomaterials through molecular self-assembly; Nat. Biotechnol. 2003; 21(10); 1171-8）などの低分子量構成単位の自己組織化に基づいた機構、および中分子量両親媒性ブロックコポリマーの自己組織化に基づいた機構（たとえばHartgerink et al.: Peptide-amphiphile nonofibers: A versatile scaffold for the preparation of self-assembling materials; Proc. Nat. Acad. Sci. U.S.A. 2002; 99(8); 5133-8参照）が提案されている。
【０００５】
ＷＯ  ００／４５４８０８には、求核剤と共役不飽和結合または共役不飽和基とのマイケル型付加反応に基づいた架橋化学作用を有する、特にヒドロゲルを形成するための新規の生体材料が記載されており、これは、細胞または生体分子の存在下でゲルの形成を可能にする。さらに、特定の反応によって特定のシグナル分子がゲルマトリックスに組込まれ得る。
【発明の概要】
【発明が解決しようとする課題】
【０００６】
このシステムの１つの大きな欠点は、ゲル化の前に少なくとも２つの前駆体成分を手動で混合することに依拠することである。実際には、複数の成分溶液を用いると、ｉ）粉末状の異なる成分の再懸濁条件、およびii）前駆体溶液の混合比、の意図しない変化による誤差の原因になり得、ゲル組成物のより複雑な使用および再現性の問題に繋がる。さらに、いくつかの溶液の混合を必要とするゲルシステムの製造プロセスのアップスケールは、単一溶液で済むゲルの製造プロセスのアップスケールよりも高価である。
【課題を解決するための手段】
【０００７】
したがって、本発明の目的は、公知のヒドロゲル調合物の欠点を回避すること、特に、取扱が容易で、再現性の高い組成を有するヒドロゲルの製造を可能にするヒドロゲル前駆体調合物を提供することである。この目的は、請求項１に係るヒドロゲル前駆体によって達成される。
【０００８】
本発明に係るヒドロゲル前駆体調合物は、少なくとも１つの構造化合物および少なくとも１つのリンカー化合物を含む。構造化合物およびリンカー化合物は、求核剤と共役不飽和結合または共役不飽和基との選択的反応によって重合可能である。ヒドロゲル前駆体調合物は、未反応粉末の形態である。
【０００９】
当該調合物は、粉末を好ましくは緩衝液中に再懸濁するだけでゲル化反応を開始することができるという利点を有する。異なる成分を混合する必要がないため、少なくとも１つの構造化合物と少なくとも１つのリンカー化合物の比率を誤る可能性が大幅に減少する。このため、これらのヒドロゲル前駆体から製造するヒドロゲルの再現性が高まる。また、本発明のヒドロゲル前駆体は取扱が簡単である。
【００１０】
本発明のヒドロゲル前駆体調合物は、粉末状である。粉末は、任意のサイズおよび形状の粒子を含み得る。または、粉末はプレス加工した錠剤または丸剤として提供されてもよい。最も好ましくは、粉末は、たとえば容器の底に、安定した圧縮ケーキの形態で提供される。
【００１１】
粉末は未反応であり、つまり、少なくとも１つの構造化合物のほとんどが、少なくとも１つのリンカー化合物と選択的反応によって反応していない。化合物の好ましくは７０％を超える、より好ましくは８５％を超える、最も好ましくは９５％を超える部分が、選択的反応を起こしていない。
【００１２】
選択的反応は、求核付加による求核剤と共役不飽和結合または共役不飽和基との反応である。このような反応は、マイケル型付加反応としても公知である。
【００１３】
構造化合物は少なくとも３つの官能性を有するが、最も好ましくは、構造化合物は４つ以上の官能性を有する。「官能性」とは、分子上の反応部位の数を意味する。
【００１４】
構造化合物は好ましくは、多量体、重合体、生合成もしくは天然のタンパク質もしくはペプチド、および多糖類からなるグループから選択される。好ましくは、構造化合物はポリ（エチレングリコール）、ポリ（エチレンオキシド）、ポリ（ビニルアルコール）、ポリ（エチレン−コ−ビニルアルコール）、ポリ（アクリル酸）、ポリ（エチレン−コ−アクリル酸）、ポリ（エチルオキサゾリン）、ポリ（ビニルピロリドン）、ポリ（エチレン−コ−ビニルピロリドン）、ポリ（マレイン酸）、ポリ（エチレン−コ−マレイン酸）、ポリ（アクリルアミド）、もしくはポリ（エチレンオキシド）−コ−ポリ（プロピレンオキシド）ブロックコポリマーまたはそれらの混合物からなるグループから選択される重合体である。より好ましくは、構造化合物はポリ（エチレングリコール）であり、最も好ましくは、３本、４本またはそれ以上のアームを有する分岐状ポリ（エチレングリコール）である。
【００１５】
リンカー化合物は少なくとも２つの官能性を有し、多量体、重合体、生合成もしくは天然のタンパク質もしくはペプチド、および多糖類またはそれらの混合物からなるグループから選択される。好ましくは、リンカー化合物はペプチド配列であり、最も好ましくは、付着部位、成長因子結合部位、またはプロテアーゼ結合部位を含むペプチド配列である。
【００１６】
求核剤は好ましくは、チオールまたはチオール含有基などの強い求核剤である。求核剤はまた、選択的反応を起こすほど十分強いという条件で、たとえばアミンなどの、当該技術において公知のいずれかの他の種類の求核剤であってもよい。また、共役不飽和基は好ましくは、アクリル酸、アクリルアミド、キノンまたはビニルピリジニウムである。最も好ましくは、不飽和基はビニルスルホンである。
【００１７】
また、本発明のヒドロゲル前駆体調合物は、求核剤と共役不飽和結合または共役不飽和基との選択的反応によって構造化合物と結合可能な、好ましくはＲＧＤペプチド配列を含む少なくとも１つの生理活性化合物を含み得る。
【００１８】
生理活性化合物は、フィブロネクチンからのＲＧＤ配列またはラミニンからのＹＩＳＧ配列などの付着部位と、ヘパリン結合部位などの成長因子結合部位と、プロテアーゼ結合部位または治療効果のある化合物とを含み得る。好ましくは、生理活性化合物は細胞付着部位、最も好ましくはＲＧＤ配列を含む。
【００１９】
生理活性化合物は、自己選択的反応を起こすことが可能な少なくとも１つの活性基を含む。より好ましくは、生理活性化合物は少なくとも１つの求核基、最も好ましくはチオール基を含む。
【００２０】
生理活性化合物は、求核剤と共役不飽和結合または共役不飽和基との自己選択的反応によって構造化合物と結合可能である。最も好ましくは、この自己選択的反応は、特に同じ種類の求核剤と共役不飽和結合または共役不飽和基との間の、構造化合物とリンカー化合物との自己選択的反応と同じ反応である。または、生理活性化合物は、リンカー化合物と構造化合物との重合の前に、自己選択的反応によって構造化合物と結合し得る。
【００２１】
構造化合物は好ましくは、官能化末端基を有する多分岐状ポリ（エチレングリコール）（ＰＥＧ）である。より好ましくは、末端基はビニルスルホンで官能化される。最も好ましくは、構造化合物はＰＥＧ−トリ（ビニルスルホン）またはＰＥＧ−テトラ（ビニルスルホン）である。ＰＥＧのアルコール基のビニルスルホン官能化は、当該技術において公知の任意の好適な反応を用いて行われ得る。３本、４本またはそれ以上のアームを有する分岐状ＰＥＧを用いることによって、３つ、４つまたはそれ以上の官能性を有する構造化合物を製造することができる。
【００２２】
好ましくは、リンカーは少なくとも２つの求核基、好ましくはチオール基を含む。チオールは、生理的ｐＨで不飽和結合または不飽和基と容易にマイケル型付加反応を起こす、強い求核剤である。さらに、チオールは生体系によく見つかるため、使用しても毒性に関して問題を提起しない。
【００２３】
リンカー化合物は好ましくは、ペプチドのＮ末端およびＣ末端の近傍に配置された少なくとも２つのシステインを含むペプチドである。２つ以上のシステイン残基を用いたペプチドの合成は、単刀直入である。また、特定のプロテアーゼ部位をペプチドに導入して、たとえばin vivoで使用する分解性ヒドロゲルを製造することも可能である。さらに、システインに隣接するアミノ酸を変化させることによって、チオール基のｐＫａ値を変えることができる。
【００２４】
好ましくは、システインはペプチドのＮ末端およびＣ末端に配置されるため、好ましくはアセチル化Ｎ末端であるＡｃ、およびアミド化Ｃ末端であるＮＨ２を有するＨ2Ｎ−ＣＸＸＸＸＸＸＸＸＣ−ＣＯＯＨ（配列ＩＤ番号：１）の構造がもたらされ、式中、Ｃはシステインを１文字で表わしたものであり、Ｘはシステイン以外の任意のアミノ酸を表わす。ペプチドは任意の長さであり得るため、Ｘ（Ｘn）の数は任意の数であり得る。好ましくは、ペプチドは１６個のアミノ酸の長さを有する。または、システインはＮ末端またはＣ末端から１つ以上のアミノ酸だけ離れて配置されてもよく、この結果、たとえばＨ2Ｎ−ＸmＣＸnＣＸp−ＣＯＯＨ（配列ＩＤ番号：２）の全体構造を有するペプチドがもたらされ、式中、ｍ、ｎおよびｐはゼロを含む任意の整数である。
【００２５】
最も好ましくは、リンカー化合物は、ＮＨ2−ＧＣＲＥ−ＸＸＸＸＸＸＸＸ−ＥＲＣＧ−ＣＯＯＨ（配列ＩＤ番号：３）の配列を有するペプチドである。グリシン（Ｇ）がスペーサとして作用し、アルギニン（Ｒ）が隣接するシステインのチオール基の反応性を高め、グルタミン酸（Ｅ）が水溶液中のペプチドの溶解度を高める。
【００２６】
最も好ましくは、リンカー化合物の配列はＮＨ2−ＧＣＲＥ−ＧＰＱＧＩＷＧＱＥＲＣＧ−ＣＯＯＨ（配列ＩＤ番号：４）またはＮＨ2−ＧＣＲＥＧＤＱＧＩＡＧＦＥＲＣＧ−ＣＯＯＨ（配列ＩＤ番号：５）であり、これらも好ましくはアクリル化Ｎ末端およびアミド化Ｃ末端を有する。
【００２７】
リンカー化合物および生理活性化合物用のペプチドは、酸性溶媒中で、最も好ましくはトリフルオロ酢酸（ＴＦＡ）を含有する溶液中で合成および処理すべきである。ペプチド合成後にペプチド粉末に結合する残留ＴＦＡは、それぞれのペプチドを含有する水懸濁のｐＨを４未満に下げる効果がある。
【００２８】
構造化合物および／またはリンカー化合物は、構造化合物とリンカー化合物との選択的反応の反応速度が混合条件において妨げられるか大きく低下するように選択される。好ましくは、反応速度は、ｐＨ７以上と比較して、ｐＨ４以下で大きく低下する。
【００２９】
このように化合物を選択することによって、生理的条件でゲル化反応を容易に起こすが、選択的反応がまったくまたはほとんど起こらないような条件下でその調製が可能な、前駆体調合物を提供することができる。
【００３０】
好ましくは、構造化合物および／またはリンカー化合物は、自己選択的反応の反応速度がｐＨ７．０と比較してｐＨ７．５で少なくとも２倍速いように選択される。
【００３１】
本発明の別の目的は、ヒドロゲル前駆体調合物の製造プロセスを提供することである。この課題は、請求項８に記載のプロセスによって解決される。
【００３２】
当該プロセスは、
−少なくとも１つの構造化合物を含む第１の溶液Ａを提供するステップと、
−少なくとも１つのリンカー化合物を含む第２の溶液Ｂを提供するステップと、
−溶液ＡとＢを混合するステップと、
−結果として得られる前駆体溶液を凍結乾燥するステップとを含む。
【００３３】
少なくとも１つの構造化合物と少なくとも１つのリンカー化合物は、求核剤と共役不飽和結合または共役不飽和基との選択的反応によって重合可能である。両溶液ＡおよびＢを、選択的反応を妨げる条件下で混合する。
【００３４】
このプロセスによって、構造化合物およびリンカー化合物の両方を含む粉末状のヒドロゲル前駆体調合物を製造することができる。混合条件は、自己選択的反応が妨げられるように選択する必要がある。つまり、反応速度が十分低く、両溶液ＡおよびＢの化合物の大部分が凍結乾燥の前に自己選択的反応によって反応しない。好ましくは、両溶液中の７０％を超える、より好ましくは８５％を超える、最も好ましくは９０％を超える分子が、凍結乾燥ステップの前に選択的反応を起こしていない。
【００３５】
混合条件は、ｐＨ、異なる化合物の濃度、処理時間、温度または溶媒条件の調節によって選択することができる。最も好ましくは、混合はｐＨ４以下で行なわれる。特にチオールを求核剤として用いる場合、ｐＨが４以下であれば自己選択的反応を十分に妨げることができる。混合は好ましくは、室温で行なわれる。
【００３６】
溶液ＡのｐＨは約７であるが、溶液ＢのｐＨは４未満であるため、溶液Ａを溶液Ｂに添加することが重要である。溶液Ｂを溶液Ａに添加すると、混合ステップ時に自己選択的重合反応が始まってしまう。溶液Ａを溶液Ｂに添加すると、結果としてもたらされる溶液のｐＨは常にｐＨ４未満であるため、反応を妨げることができる。
【００３７】
溶液Ａは好ましくは、５〜１０％ｗ／ｖの少なくとも１つの構造化合物を含む。最も好ましくは、溶液Ａは、７．５％ｗ／ｖの少なくとも１つの構造化合物を含む。
【００３８】
さらに、溶液Ｂは好ましくは、０．１〜２％ｗ／ｖの少なくとも１つのリンカー化合物を含む。最も好ましくは、溶液Ｂは、１％ｗ／ｖの少なくとも１つのリンカー化合物を含む。リンカー化合物のこの濃度によって、溶液中の化合物の良好な溶解度が得られる。
【００３９】
両溶液ＡおよびＢに上述のような構造化合物およびリンカー化合物の濃度を用いることによって、凍結乾燥ステップ後に圧縮粉末が形成される。この圧縮粉末によって、好都合に容器の底にケーキ状の層が形成される。また、製造プロセス時に両化合物のこれらの比較的低い濃度を用いることによって、構造化合物とリンカー化合物との望ましくない早まった反応が起こる可能性が減少する。さらに、より高い濃度と比較してこれらの濃度を用いることによって、その後の製造ステップにおける材料損失が減少する。
【００４０】
さらに、溶液Ａおよび／または溶液Ｂは好ましくは、蒸留水中の、それぞれ少なくとも１つの構造化合物または少なくとも１つのリンカー化合物の溶液である。このため、両化合物が未緩衝溶液中に存在する。溶液Ｂのペプチドリンカー化合物に付着するトリフルオロ酢酸のため、この溶液のｐＨは減少する。これによって、結果として得られる溶液ＡとＢの混合物について、好ましくは４未満のｐＨが得られる。より好ましくは、結果として得られる溶液のｐＨは、約３．５である。
【００４１】
または、溶液Ｂと混合する前に、溶液Ａを、求核剤と共役不飽和結合または共役不飽和基との選択的反応によって構造化合物と二量体化可能な生理活性化合物を含む付加的な溶液Ｃと混合してもよい。この生理活性化合物は、フィブロネクチンからのＲＧＤ配列またはラミニンからのＹＩＳＧ配列などの付着部位と、ヘパリン結合部位などの成長因子結合部位と、プロテアーゼ結合部位または治療効果のある化合物とを含み得る。好ましくは、生理活性化合物は細胞付着部位、最も好ましくはＲＧＤ配列を含む。
【００４２】
好ましくは、溶液Ｃは、０．１〜１０％ｗ／ｖの生理活性化合物を含む。より好ましくは、溶液Ｃは、０．１〜５％、最も好ましくは０．１〜２％の生理活性化合物を含む。
【００４３】
溶液Ａ中の構造化合物および任意の溶液Ｃ中の生理活性化合物のそれぞれの量、ならびに溶液Ｂ中のリンカー化合物の濃度および性質（たとえばアミノ酸配列）の変化によって、特性の異なるヒドロゲル前駆体調合物の製造が可能になる。
【００４４】
各溶液ＡおよびＢにおける化合物の濃度の変化の可能性は多数あるが、化合物の濃度は、求核剤と共役不飽和結合または共役不飽和基のモル比が、最終的なゲルの最大剪断弾性率および最小膨潤特性などの最適な物理化学的性質をもたらすように選択されることが好ましい。通常、求核剤と共役不飽和結合または共役不飽和基の最適な比率は、０．８：１〜１．３：１の範囲内にある。これによって、ほぼすべての活性基が選択的反応を起こしたヒドロゲルを確実に形成できるため、いずれの反応基の副反応も大幅に減少する。
【００４５】
さらに、凍結乾燥ステップの前に、前駆体溶液をろ過してもよい。ろ過は好ましくは、無菌ろ過である。凍結乾燥ステップの前に、溶解していない化合物および細菌汚染をすべて混合物から取除くことができる。
【００４６】
好ましくは、凍結乾燥ステップの前に、予混合した前駆体溶液を分注し、好ましくは無菌容器である容器に入れる。これによって、規定量のヒドロゲル前駆体調合物が入った単一容器を製造することができる。容器は、プラスチックまたはガラスなどの任意の好適な材料からなり得る。好ましくは、容器はバイアルである。
【００４７】
好ましくは容器に無菌窒素ガスを入れ、凍結乾燥ステップの直後にキャップで蓋をする。これによって、ヒドロゲル前駆体粉末が湿気および／または酸素と接触して求核剤の早まった重合または酸化を引起し得ることが防止される。
【００４８】
本発明の別の目的は、上述のようなヒドロゲル前駆体調合物をヒドロゲルの製造に用いることである。
【００４９】
本発明のさらなる目的は、高い再現性結果を有するヒドロゲルの製造に、使い易いシステムを提供することである。この課題は、請求項２０に記載のキットによって解決される。
【００５０】
本発明のキットは、上述のようなヒドロゲル前駆体調合物を入れた少なくとも１つの容器と、反応緩衝液を入れた容器とを含む。容器は好ましくは一定量の前駆体調合物粉末を含み、これが規定量の反応緩衝液と再懸濁されると、予め定義された特性を有するゲルが得られる。
【００５１】
反応緩衝液は好ましくは、７を超えるｐＨを有する。より好ましくは、反応緩衝液のｐＨは７〜８である。緩衝液は、好ましくは７〜８の値に調節されたｐＨで０．３Ｍ濃度で、ＨＥＰＥＳを含む。これによって、十分速い重合反応が可能になる。
【００５２】
本発明のさらなる目的は、ヒドロゲルを製造するための使い易い方法を提供することである。この目的は、請求項２２に記載の方法によって達成される。
【００５３】
ヒドロゲルを製造する当該方法は、
−上述のようなヒドロゲル前駆体調合物をｐＨ７の緩衝液中に、より好ましくはｐＨ７〜８の緩衝液中に再懸濁するステップと、
−前駆体懸濁液に細胞培養懸濁液を任意に添加するステップと、
−前駆体懸濁液でゲル前駆体をキャストするステップと、
少なくとも３０分間、好ましくは３０〜４５分間、好ましくは３７℃の恒温器内で、ゲル前駆体を重合させるステップとを含む。
【００５４】
本発明のヒドロゲル前駆体調合物は生理学的条件下で重合可能であるため、ゲル化の前にセルを懸濁液中に均一に分布できるように細胞培養を前駆体懸濁液に添加することができる。これは、いずれかの他の前駆体システムでは容易に可能ではない。
【００５５】
本発明のさらなる詳細および利点が、以下の図面および実施例から明らかになるであろう。
【図面の簡単な説明】
【００５６】
【図１】本発明に係るヒドロゲル前駆体調合物の製造プロセスの実施形態を概略的に示す図である。
【図２】本発明に係るヒドロゲル前駆体調合物の製造プロセスの第２の実施形態を概略的に示す図である。
【図３】本発明に係るヒドロゲル前駆体調合物の製造プロセスの第３の実施形態を概略的に示す図である。
【発明を実施するための形態】
【００５７】
図１は、本発明に係るヒドロゲル前駆体調合物の製造プロセスの実施形態を概略的に示す。混合ステップ１において、ビニルスルホンで官能化された４本のアームを有する７．５％ｗ／ｖの分岐状ＰＥＧを含む溶液Ａを、一方はＣ末端の近傍、他方はＮ末端の近傍にある２つのシステインを有する１％ｗ／ｖのペプチド配列を含む溶液Ｂに添加する。
【００５８】
たとえば、７．５％ｗ／ｖの官能化ＰＥＧを含む溶液Ａ、２７５ｍＬを、１％ｗ／ｖのリンカーペプチドを含む溶液Ｂ、４２５ｍＬに添加する。
【００５９】
溶液ＡおよびＢは、蒸留水中にそれぞれの化合物を懸濁することによって調製される。溶液Ｂについては、好ましくはペプチドリンカー化合物を少量ずつ水に添加する。混合は、磁気撹拌機を用いた連続撹拌によって、４００ＲＰＭで行なう。その後、このようにして得られた前駆体溶液４を、たとえば絶対定格が０．２μｍのＰＴＦＥ膜を有するMini Kleenpakフィルタ（ポール社：PALL Corp.）を用いて、無菌ろ過ステップ５に進ませることによって、ろ過済みの前駆体溶液６を得る。次にこの溶液を凍結乾燥ステップ７に進ませることによって、粉末状のヒドロゲル前駆体調合物８が得られる。得られる粉末は、安定した圧縮ケーキの形態である。
【００６０】
凍結乾燥ステップ７は、まず溶液を１５０分間、−５０℃で凍結した後、圧力０．２６ｍｂａｒで５７０分間、−１０℃で第１の乾燥ステップを行うことによって実行することができる。次に、圧力０．０２ｍｂａｒで１８０分間、温度２０℃で第２の乾燥ステップを行なう。
【００６１】
図２に、本発明に係るヒドロゲル前駆体調合物の製造プロセスの第２の実施形態を概略的に示す。この実施形態では、混合ステップ２において、ビニルスルホンで官能化された４本のアームを有する７．５％ｗ／ｖの分岐状ＰＥＧを含む溶液Ａを、ＲＧＤ配列を有する２％ｗ／ｖのペプチドを含む溶液Ｃと混合する。
【００６２】
たとえば、７．５％ｗ／ｖの官能化された４分岐状ＰＥＧを含む溶液Ａ、２７５ｍＬを、２％ｗ／ｖの生理活性化合物を含む溶液Ｃ、５ｍＬと混合する。その後、混合ステップ１において、この溶液を、一方はＣ末端の近傍、他方はＮ末端の近傍にある２つのシステインを有する１％ｗ／ｖのペプチドリンカーを含む溶液Ｂと混合する。
【００６３】
その後、このようにして得られた前駆体溶液４を無菌ろ過ステップ５に進ませることによって、ろ過済みの前駆体溶液６を得る。次にこの溶液を凍結乾燥ステップ７に進ませることによって、粉末状のヒドロゲル前駆体調合物８が得られる。
【００６４】
図３は、本発明に係るヒドロゲル前駆体調合物の製造プロセスの第３の実施形態を示す。混合ステップ１において、ビニルスルホンで官能化された４本のアームを有する７．５％ｗ／ｖの分岐状ＰＥＧを含む溶液Ａを、Ｃ末端の近傍およびＮ末端の近傍にシステインを有する１％ｗ／ｖのリンカーペプチド配列を含む溶液Ｂと混合する。溶液ＡおよびＢは、蒸留水中にそれぞれの化合物を懸濁することによって調製される。混合は、好ましくは４００ＲＰＭで、磁気撹拌機を用いた連続撹拌によって行なう。その後、このようにして得られた前駆体溶液４を無菌ろ過ステップ５に進ませることによって、ろ過済みの前駆体溶液６を得る。次に、分注ステップ９において、この溶液を容器に分注する。各容器には少量のみ、好ましくは０．３〜０．４ｍＬしか入らなくてもよい。容器は密封可能であり、好ましくはガラス製である。次に、凍結乾燥ステップ７において、分注した前駆体溶液１０を凍結乾燥し、前駆体調合物粉末８を得る。
【図１】
2013531691.tif 000003
【図２】
2013531691.tif 000004
【図３】
2013531691.tif 000005
【国際調査報告】
2013531691.tif 000006
2013531691.tif 000007